"複数のコア粒子前記コア粒子は実質的に式MaXbを有する第1の金属化合物からなり、ここでMはチタン、ジルコニウム、ハフニウム、バナジウム、ニオブ、タンタル、クロム、モリブデン、タングステン、アルミニウム、およびシリコンからなる群より選択される金属であり、Xは窒素、炭素、ホウ素および酸素からなる群より選択される1以上の元素を表し、aおよびbはゼロより大きく4を含む4までの数である、前記コア粒子の各々の上の中間層前記中間層は実質的に組成において前記第1の金属化合物と異なり、より高い相対破壊靭性を有する第2の金属化合物からなり、前記第2の金属化合物は前記第1の金属化合物と結合することができ、かつ鉄、コバルトおよびニッケルからなる群より選択される金属と結合することができ、それによってコートされた粒子を形成する;および前記コートされた粒子上の前記中間層を覆うバインダー前記外層は鉄、コバルト、ニッケル、これらの混合物、これらの合金またはこれらの金属間化合物を含有するを具備したことを特徴とする焼結材料。前記コートされた粒子は約2μm未満の平均粒径を有することを特徴とする請求項1記載の焼結材料。前記コートされた粒子は約1μm未満の平均粒径を有することを特徴とする請求項1記載の焼結材料。前記中間層は、焼結後に、前記コア粒子の径の5から25の範囲の厚さを有することを特徴とする請求項1記載の焼結材料。前記中間層は1つのコートされた粒子における転位に結びつくひずみ場が前記中間層を通して直接隣接するコア粒子へ伝達されるような厚さを有することを特徴とする請求項1記載の焼結材料。前記中間層は、焼結後に、前記コア粒子の径の3から200の範囲の厚さを有することを特徴とする請求項1記載の焼結材料。前記外層は焼結後に、前記コートされた粒子の径の3から12の範囲の厚さを有することを特徴とする請求項1記載の焼結材料。前記外層は1つのコートされた粒子における転位に結びつくひずみ場が前記バインダーを通して直接隣接する中間層へ伝達されるような厚さを有することを特徴とする請求項1記載の焼結材料。前記第1の金属化合物は実質的に化学量論的化合物からなることを特徴とする請求項1記載の焼結材料。前記第1の金属化合物は実質的にTiN,TiCN,TiB2,TiC,ZrC,ZrN,VC,VN,Al2O3,Si3N4およびAlNからなる群より選択される金属化合物からなることを特徴とする請求項1記載の焼結材料。前記第2の金属化合物は実質的にWCおよびW2Cからなる群より選択される金属化合物からなることを特徴とする請求項1記載の焼結材料。前記中間層および前記バインダーの部分が除去されて前記コア粒子の内部を露出させることを特徴とする請求項1記載の焼結材料。前記焼結材料は立方晶窒化ホウ素よりも大きい破壊靭性を有することを特徴とする請求項1記載の焼結材料。複数のコア粒子前記コア粒子は実質的にTiN,TiCN,TiB2,TiC,ZrC,ZrN,VC,VN,Al2O3,Si3N4およびAlNからなる群より選択される金属化合物からなる;前記コア粒子の各々の上の中間層前記中間層は実質的に、組成において前記第1の金属化合物と異なり、より高い相対破壊靭性を有する第2の金属化合物からなり、前記第2の金属化合物は実質的にWCからなる;および前記コートされた粒子上の前記中間層を覆うバインダー前記バインダーはコバルトまたはニッケルを含有するを具備したことを特徴とする焼結材料。複数のコア粒子前記コア粒子は実質的に複数の金属化合物からなり、その各々は式MaXbを有し、ここでMはチタン、ジルコニウム、ハフニウム、バナジウム、ニオブ、タンタル、クロム、モリブデン、タングステン、アルミニウム、およびシリコンからなる群より選択される金属であり、Xは窒素、炭素、ホウ素および酸素からなる群より選択される1以上の元素を表し、aおよびbはゼロより大きく4を含む4までの数である、前記コア粒子の各々の上の中間層前記中間層は実質的に、組成において前記コア粒子を形成する前記複数の前記金属化合物と異なり、より高い相対破壊靭性を有する異なる金属化合物からなり、前記異なる金属化合物は前記コア粒子を形成する前記金属化合物と結合することができ、かつ鉄、コバルトおよびニッケルからなる群より選択される金属と結合することができ、それによってコートされた粒子を形成する;および前記コートされた粒子上の前記中間層を覆うバインダー前記バインダーは鉄、コバルト、ニッケル、これらの混合物、これらの合金またはこれらの金属間化合物を含有するを具備したことを特徴とする焼結材料。前記コートされた粒子は約2μm未満の平均粒径を有することを特徴とする請求項15記載の焼結材料。前記コートされた粒子は約1μm未満の平均粒径を有することを特徴とする請求項15記載の焼結材料。前記中間層は、焼結後に、前記コア粒子の径の5から25の範囲の厚さを有することを特徴とする請求項15記載の焼結材料。前記中間層は1つのコートされた粒子における転位に結びつくひずみ場が前記中間層を通して直接隣接するコア粒子へ伝達されるような厚さを有することを特徴とする請求項15記載の焼結材料。前記中間層は、焼結後に、前記コア粒子の径の3から200の範囲の厚さを有することを特徴とする請求項15記載の焼結材料。前記外層は1つのコートされた粒子における転位に結びつくひずみ場が前記外層を通して直接隣接する中間層へ伝達されるような厚さを有することを特徴とする請求項15記載の焼結材料。前記コア粒子を形成する前記金属化合物は実質的に化学量論的化合物からなることを特徴とする請求項15記載の焼結材料。前記コア粒子を形成する前記金属化合物は実質的にTiN,TiCN,TiB2,TiC,ZrC,ZrN,VC,VN,Al2O3,Si3N4およびAlNからなる群より選択されろ金属化合物からなることを特徴とする請求項15記載の焼結材料。前記異なる金属化合物は実質的にWCからなることを特徴とする請求項15記載の焼結材料。前記中間層および前記バインダーの部分が除去されて前記コア粒子の内部を露出させることを特徴とする請求項15記載の焼結材料。前記焼結材料は立方晶窒化ホウ素よりも大きい破壊靭性を有することを特徴とする請求項15記載の焼結材料。実質的に立方晶窒化ホウ素からなる複数のコア粒子;前記コア粒子の各々の上の中間層前記中間層は実質的にWCからなり、前記中間層は、焼結後に、前記コア粒子の径の5から25の範囲の厚さを有する;および前記中間層を覆う、鉄、コバルト、ニッケル、これらの混合物、これらの合金またはこれらの金属間化合物を含有するバインダー前記バインダーは焼結後に前記コア粒子の径の3から12の範囲の厚さを有し、前記コア粒子、前記中間層および前記バインダーの組み合わせがコートされた粒子を形成するを具備したことを特徴とする焼結材料。前記コートされた粒子は約1μm未満の平均粒径を有することを特徴とする請求項27記載の焼結材料。複数のコートされた粒子からなり、前記コートされた粒子の大部分は、実質的に式MaXbを有する第1の金属化合物からなるコア粒子ここでMはチタン、ジルコニウム、ハフニウム、バナジウム、ニオブ、タンタル、クロム、モリブデン、タングステン、アルミニウム、およびシリコンからなる群より選択される金属であり、Xは窒素、炭素、ホウ素および酸素からなる群より選択される1以上の元素を表し、aおよびbはゼロより大きく4を含む4までの数である;および前記コア粒子の各々の上の層前記層は実質的に、組成において前記第1の金属化合物と異なり、より高い相対破壊靭性を有する第2の金属化合物からなり、前記第2の金属化合物は前記第1の金属化合物と結合することができ、かつ鉄、コバルトおよびニッケルからなる群より選択される金属と結合することができるを有することを特徴とする粉末。前記コートされた粒子は約2μm未満の平均粒径を有することを特徴とする請求項29記載の粉末。前記コートされた粒子は約1μm未満の平均粒径を有することを特徴とする請求項29記載の粉末。前記層は前記コア粒子の径の5から25の範囲の厚さを有することを特徴とする請求項29記載の粉末。前記中間層は、焼結後に、前記コア粒子の径の3から200の範囲の厚さを有することを特徴とする請求項29記載の粉末。前記第1の金属化合物は実質的に化学量論的化合物からなることを特徴とする請求項29記載の粉末。前記第1の金属化合物は実質的にTiN,TiCN,TiB2,TiC,ZrC,ZrN,VC,VN,Al2O3,Si3N4およびAlNからなる群より選択される金属化合物からなることを特徴とする請求項29記載の粉末。前記第2の金属化合物は実質的にWCまたはW2Cからなることを特徴とする請求項29記載の粉末。前記外側のバインダー層は実質的に鉄、コバルト、ニッケル、これらの混合物、これらの合金またはこれらの金属間化合物からなり、前記バインダー層は前記第2の金属化合物の外表面上に連続層の形で堆積されていることを特徴とする請求項29記載の粉末。前記バインダーの連続層は化学気相成長、スパッタリング、カルボニル成膜、溶液スプレー、無電解めっき、電気めっきまたは物理気相成長により堆積されていることを特徴とする請求項37記載の粉末。実質的に立方晶窒化ホウ素からなる複数のコア粒子;前記コア粒子の各々の上の中間層前記中間層は実質的にWCからなり、前記中間層は、焼結後に、前記コア粒子の径の5から25の範囲の厚さを有する;および前記中間層を覆う、コバルトまたはニッケルを含有する外層前記コア粒子、前記中間層および前記外層の組み合わせが粉末を形成するを具備したことを特徴とする粉末。前記粉末を含有する粒子は約1μm未満の平均粒径を有することを特徴とする請求項39記載の粉末。"